(57)【特許請求の範囲】
【請求項１】
容器内に収容したカラー塗料を炭酸ガスにより噴出可能なカラースプレーにおいて、前記カラー塗料が、アルミニウム粉末の表面に二重結合を有する一種以上のカルボン酸を熱重合した、少なくとも１個の二重結合と２個のカルボシル基を有するカルボン酸を介して着色顔料を化学吸着させてなる一次着色アルミニウム粉末をさらにラジカル重合性不飽和カルボン酸およびラジカル重合性二重結合を３個以上有するモノマーよりなるポリマーによって被覆してなる二次着色した表面着色アルミニウム粉末と、水及びエチルアルコールとで全インキ組成を構成してなる水性インキ組成物であって、前記表面着色アルミニウム粉末の粒子径分布を１０〜３０μｍとし、前記エチルアルコールが、インキ組成物全量に対し、６０重量％〜８０重量％である、塗布面に塗布された前記カラー塗料の面を擦ることで塗布面から消去可能としたことを特徴とするカラースプレー。
【発明の詳細な説明】
【０００１】
【発明の属する技術分野】
本発明は、容器内に収容したカラー塗料を充填ガスにより噴出可能なカラースプレーに関する。
【０００２】
【従来の技術】
従来、プラスチックモデル等の模型工作や屋内外の壁面等を、所望する色で塗布するために使用するカーラースプレーは広く知られている。カラースプレーは、一般的には合成樹脂塗料からなるカラー塗料が容器内に充填ガスと共に収容されている。ところで、壁面等から塗布したカラー塗料を消去するには、有機溶剤等を用いて希釈しながら擦るという作業を繰り返すことしか方法はなかった。しかしながら、希釈可能な有機溶剤は塗布面に対して化学的な影響を及ぼすことも多く、しかも色材が塗布面で微細に形成された凸凹の素材面に入り込み、擦った程度で完全に消去や消去することは困難であった。
【０００３】
【発明が解決しようとする課題】
最近、壁、塀、乗り物などの壁面にカラースプレーにより落書きされている光景や、また、ショーウィンドや壁に装飾や文字を塗布した光景が目に付く。落書きは社会的に大問題となっているが、問題となる要因は容易に消去できないという点にある。また、カラースプレーで塗布して装飾を施したショーウィンドや壁においても、元の文字や絵等を容易に消去できて新たな文字や絵等に変更できれば、経済的にも装飾効果の面でもたいへん有効なものとなるが、従来のカラースプレーで塗布した塗布面は、カラー塗料を完全に消去することができず塗布面に何らかの痕跡を残してしまっていた。
【０００４】
ところで、ボールペン用インキとして、紙に筆記して得られた筆跡が消しゴムで容易に消去でき、且つ、通常の指や紙同士の擦過程度では消去されない筆跡保持性を共に満足する筆記用消しゴム消去性インキが、特開２００１−１９８８９号公報により提案されているが、本発明者達は、こうした消去性水性インキ組成物に着目し、容易に消去可能なカラー塗料を収容したカラースプレーを提供することにより、前記課題を解消できることを考え本発明に到った。本発明の目的は、塗布した塗布面を、例えばたわしや指等で擦れば塗布面に影響を及ぼすことなく、塗布したカラー塗料を容易に消去できるカラースプレーを提供することにある。
【０００５】
【課題を解決するための手段】
本発明は、
「１．  容器内に収容したカラー塗料を炭酸ガスにより噴出可能なカラースプレーにおいて、前記カラー塗料が、アルミニウム粉末の表面に二重結合を有する一種以上のカルボン酸を熱重合した、少なくとも１個の二重結合と２個のカルボシル基を有するカルボン酸を介して着色顔料を化学吸着させてなる一次着色アルミニウム粉末をさらにラジカル重合性不飽和カルボン酸およびラジカル重合性二重結合を３個以上有するモノマーよりなるポリマーによって被覆してなる二次着色した表面着色アルミニウム粉末と、水及びエチルアルコールとで全インキ組成を構成してなる水性インキ組成物であって、前記表面着色アルミニウム粉末の粒子径分布を１０〜３０μｍとし、前記エチルアルコールが、インキ組成物全量に対し、６０重量％〜８０重量％である、塗布面に塗布された前記カラー塗料の面を擦ることで塗布面から消去可能としたことを特徴とするカラースプレー。」
である。
【０００６】
本発明のカラー塗料は、有色顔料を吸着させてなる粒子径分布が１０〜３０μmの表面着色アルミニウム粉末、水及びエチルアルコールからなる、粘着性樹脂を含有しないインキ組成物で構成される。
【０００７】
表面着色アルミニウム粉末とは、アルミニウム粉末の表面に二重結合を有する一種以上のカルボン酸を熱重合した、少なくとも１個の二重結合と２個のカルボシル基を有するカルボン酸を介して着色顔料を化学吸着させてなる一次着色アルミニウム粉末、または前記一次着色アルミニウム粉末をさらにラジカル重合性不飽和カルボン酸およびラジカル重合性二重結合を３個以上有するモノマーよりなるポリマーによって被覆してなる二次着色アルミニウム粉末である。こうした表面着色アルミニウム粉末は、昭和アルミニウムパウダー株式会社から商品名：フレンドカラーとして販売されている。
【０００８】
表面着色アルミニウムの粒子径分布を１０〜３０μmとする理由は、粒子径が１０μm未満では、塗布する面の素材の微細な凹凸な目に顔料粒子が入り込み消去を困難にする。粒子径が３０μmを越えると、一般的なスプレーの噴出口で目詰まりを起こしやすくなるからである。
【０００９】
主体溶剤としてエチルアルコールを用いるが、その理由は、紙面やガラス面等に何度も塗布と消去を可能とするために、塗布面に対して化学的影響を生じるような有機溶剤は好ましくなく、その点でエチルアルコールが好適であるためである。また、塗布面の乾燥性についても慎重に検討すべき事象であるが、水とエチルアルコールを併用することでこうした課題を解消できた。エチルアルコール単独の塗布具用の金属光沢を有する水性カラーインキとすると、塗布面での乾燥は速いが、スプレーにおける噴出口での乾燥性も高まり目詰まりを生じやすくなる。エチルアルコールの含有量は、スプレーからの噴出量や噴出口の設計などにより好適範囲が決定されるので特に限定されないが、インキ組成物の全量に対して６０重量％〜８０重量％とすることが好適範囲である。
【００１０】
本発明のカラー塗料は、塗布面を手で僅かに擦るなどの簡単に擦過することにより、塗布した塗布面から容易に消去できるものであり、粘着性樹脂を含有しない水性インキ組成物で構成する。その理由は、粘着性樹脂を含有すると塗布面と好適な接着関係が成立し、耐擦過性を向上し、カラー塗料を塗布した塗布面から容易に消去できなくなるからである。粘着性樹脂としては、具体的にはアクリル酸エステル樹脂、メタクリル酸エステル樹脂、酢酸ビニル樹脂等がある。
【００１４】
スプレーにおける充填ガスには、ＬＰＧ、ＤＭＥ、窒素ガス等があるが、粒径を有し比較的粘度のあるカラー塗料の場合には炭酸ガスを採用することが望ましい。炭酸ガスを用いると、カラー塗料である消去可能な水性カラーインキとの反応性も乏しく、消去可能な水性カラーインキのインキ組成物に関わらず広く採用できる。
【００１５】
【発明の実施の形態】
本発明の実施の形態を図面を用いて説明する。本実施の形態のカラースプレー１は、円筒状の容器２内に、図示していないが、炭酸ガスと共に塗布面に対して消去可能なカラー塗料を収容してあり、容器２の頭部２ａに配設したノズル３を押圧する事によりノズル３より前記インキを噴霧する、従来、良く知られている構造のカラースプレーである。
【００１６】
【実施例】
消去可能なカラー塗料として、下記のインキの組成物を炭酸ガスと共に容器内に収納してカラースプレーを作製した。
【００１７】
0004067362.tif 000002
水とエチルアルコールを均一に攪拌溶解し、攪拌を継続しながら粒子径１０〜３０μmに調整した昭和アルミニウムパウダー株式会社製フレンドカラーＦ５００ＲＧを徐々に添加して上記配合のゴールドメタリックインキを、カラー塗料とした。
【００２０】
【発明の効果】
本発明のカラースプレーは、容器内に収容したカラー塗料が消去可能な水性カラーインキであるので、建物の壁や塀等の壁面に塗布しても、たわし等で擦れば容易に塗布面を元の状態に戻せる事ができる。
【図面の簡単な説明】
【図１】カラースプレーの立体図である。
【符号の説名】
１  カラースプレー
２  容器
３  ノズル
【図１】
0004067362.tif 000003